(57)【要約】【課題】中国画顔料として用いることができる画仙紙用絵具、即ち、使用に際しては水溶け性がよく、そして、画仙紙に描いたときは、描線の縁に沿って外側に適度に滲みが生じて、中国画としての趣きを生じさせるための技法を行いやすいと共に、かくして得られた中国画を表装する際に耐水性を有する画仙紙用絵具を提供する。【解決手段】本発明によれば、水、着色顔料、水溶性樹脂及び界面活性剤を含み、エマルジョン樹脂を含まず、中国画顔料として用いることができる画仙紙用絵具であって、上記水溶性樹脂として温度２０℃で１０００ｍＰａ・ｓ以上の粘度を有するヒドロキシアルキルセルロースのみを上記絵具の重量に基づいて、０．１〜１２重量％の範囲で含む絵具が提供される。【選択図】なし【特許請求の範囲】
【請求項１】
水、着色顔料、水溶性樹脂及び界面活性剤を含み、エマルジョン樹脂を含まず、中国画顔料として用いることができる画仙紙用絵具であって、上記水溶性樹脂として温度２０℃で１０００ｍＰａ・ｓ以上の粘度を有するヒドロキシアルキルセルロースのみを上記絵具の重量に基づいて、０．１〜１２重量％の範囲で含む絵具。
【請求項２】
ヒドロキシアルキルセルロースがヒドロキシエチルセルロース、ヒドロキシエチルメチルセルロース及びヒドロキシプロピルメチルセルロースから選ばれる少なくとも１種である請求項１に記載の画仙紙用絵具
【請求項３】
増粘剤としてベントナイトを含む請求項１に記載の画仙紙用絵具。
【請求項４】
体質顔料として炭酸カルシウムとケイ酸アルミニウムから選ばれる少なくとも１種を含む請求項１に記載の画仙紙用絵具。
【請求項５】
湿潤剤及び防腐剤から選ばれる少なくとも１種の添加剤を含む請求項１に記載の画仙紙用絵具。
【発明の詳細な説明】
【技術分野】
【０００１】
本発明は、中国画顔料として用いることができる画仙紙用絵具に関し、詳しくは、使用に際しては水溶け性がよく、そして、画仙紙に描いたときは、描線がその縁から外側に適度に滲みを生じて、中国画としての趣きを生じさせるための技法を行いやすいと共に、描画した後は、画仙紙上の描線（即ち、塗膜）からなる中国画は、これを表装する際の耐水性を有し、従って、中国画顔料として簡便に用いることができる画仙紙用絵具に関する。
【背景技術】
【０００２】
中国画は、中国において「国画」とも呼ばれる伝統的な水墨画であって、主として、画仙紙（中国では「宣紙」と呼ばれる。）と呼ばれる特別な紙基材に毛筆を用いて墨汁で線を描き、必要な場合には、中国画顔料を用いて彩色を施す。その際、墨汁による描線も、中国画顔料による描線（即ち、塗膜）も、画仙紙上において、その縁から外側に適度の幅に滲みが生じ、しかも、実用的な観点から、その描線の滲みが適度の時間内に止まることが必要とされている。
【０００３】
上記「宣紙」は、通常、原料として、稲藁と青檀皮を用いて製造されており、例えば、原料の２０％以下を稲藁とし、原料の８０％以上を青檀皮として得られる「宣紙」は「特浄皮」と呼ばれて、丈夫で滲みがよいとされている。
【０００４】
中国画顔料は、基本的には、天然に産出する鉱物や貝殻を粉砕してなる粉末顔料である。従って、この粉末顔料は、使用に際しては、膠と混ぜ、画仙紙上に塗布することによって、彩色を施す。上記粉末を膠で固めて、ペレット状としたものも知られている。これは湯で溶かして用いる。また、メジウムとして膠を用い、上記粉末と膠を混合して、液状にしたものも知られている。
【０００５】
このように、従来、知られている中国画顔料はいずれも、上記粉末顔料を膠と組み合わせて用いるものであるが、膠は腐敗しやすいので、例えば、上記チューブ状の中国画顔料では、顔料が膠と共にチューブ内で固化したり、また、チューブ内で膠が腐敗してガスが発生し、チューブが破裂して、絵具が漏れる等の多くの問題を有している。
【先行技術文献】
【特許文献】
【０００６】
【特許文献１】特開２００３−２２１５５２号公報
【特許文献２】特開２００８−０３７９１７２号公報
【発明の概要】
【発明が解決しようとする課題】
【０００７】
本発明は、中国画顔料における上述したような従来の問題を解決するためになされたものであって、中国画顔料として用いることができる画仙紙用絵具を提供することを目的とする。即ち、使用に際しては水溶け性がよく、そして、画仙紙上に描線を描いたときは、その描線がその縁に沿ってその外側に適度の時間内に適度に滲みが生じて、中国画としての趣きを生じさせるための技法を行いやすいと共に、描画して得られた中国画は、これを表装する際の耐水性を有し、従って、中国画顔料として好適に用いることができる画仙紙用絵具を提供することを目的とする。
【課題を解決するための手段】
【０００８】
本発明によれば、水、着色顔料、水溶性樹脂及び界面活性剤を含み、エマルジョン樹脂を含まず、中国画顔料として用いることができる画仙紙用絵具であって、上記水溶性樹脂として温度２０℃で１０００ｍＰａ・ｓ以上の粘度を有するヒドロキシアルキルセルロースのみを上記絵具の重量に基づいて、０．１〜１２重量％の範囲で含む絵具が提供される。
【発明の効果】
【０００９】
本発明による中国画顔料として用いることができる画仙紙用絵具は、水溶性樹脂としてヒドロキシアルキルセルロースのみを含むと共に界面活性剤を含むので、使用に際しては水溶け性がよく、そして、画仙紙に描線を描画したときは、その描線の縁から外側に適度の幅に滲みが生じ、しかも、その滲みが適度の時間内に止まり、一方において、このようにして得られた中国画は、これを表装する際の耐水性にもすぐれる。
【発明を実施するための形態】
【００１０】
本発明による中国画顔料として用いることができる画仙紙用絵具は、水、着色顔料、水溶性樹脂及び界面活性剤を含み、エマルジョン樹脂を含まず、中国画顔料として用いることができる画仙紙用絵具であって、上記水溶性樹脂として温度２０℃で１０００ｍＰａ・ｓ以上の粘度を有するヒドロキシアルキルセルロースのみを上記絵具の重量に基づいて、０．１〜１２重量％の範囲で含む。
【００１１】
（着色顔料）
本発明による中国画顔料として用いることができる画仙紙用絵具（以下、画仙紙用絵具又は単に絵具という。）における着色剤には顔料が用いられる。
【００１２】
この顔料は、特に限定されるものではなく、従来、知られている顔料であれば、いずれでも用いられる。具体例として、例えば、酸化チタン、酸化亜鉛、カーボンブラック、鉄黒、アニリンブラック、ハンザイエロー、ベンジンイエロー、タートラジンレーキ、パーマネントイエロートナー、カドミウムイエロー、ベンジンオレンジ、クロムバーミリオン、カドミウムオレンジ、パーマネントオレンジＧＴＲ、ファーストオレンジレーキ、レーキレッドＣ、弁柄、ワッチングレッド、ブリリアントカーミン６Ｂ、パーマネントレッド２Ｂ、パーマネントレッドＦＲＬＬ、カーマインレーキ、キナクリドンレッド、メチルバイオレットレーキ、ファーストバイオレットＢ、キナクリドンバイオレット、インダスレンバイオレット、フタロシアニンブルー、ファーストスカイブルー、紺青、群青、ビクトリアブルーレーキ、フタロシアニングリーン、マーカライトグリーンレーキ、ピグメントグリーンＢ、ビリジアン、シェンナー、アンバー、アルミニウム粉末、ブロンズ粉末等、有機顔料、無機顔料及び金属粉顔料を挙げることができる。
【００１３】
また、上記以外にも、着色顔料として、染料や顔料を樹脂粉体と組み合わせた着色加工粉体、蛍光顔料、天然マイカの表面を金属酸化物で被覆した顔料、合成マイカの表面を金属酸化物で被覆したパール顔料等をも挙げることができる。
【００１４】
本発明による画仙紙用絵具は、このような顔料を、通常、１〜６０重量％の範囲で含み、好ましくは、１０〜４０重量％の範囲で含む。画仙紙用絵具における顔料の量が１重量％よりも少ないときは、絵具として、着色力に欠ける不具合がある。しかし、６０重量％を越えるときは、得られる絵具の粘度が過度に高くなって、描画に際して、絵具の伸びが悪く、描画性に劣る。
【００１５】
（体質顔料）
更に、本発明によれば、絵具は、上述したような着色剤としての顔料のほかに、必要に応じて、体質顔料を含んでいてもよい。このような体質顔料として、例えば、炭酸カルシウム、カオリン、タルク、シリカ、ケイ酸アルミニウム、アルミナ、硫酸バリウム等を挙げることができる。このような体質顔料は、必要に応じて、３０重量％以下、好ましくは、５〜２０重量％の範囲で用いられる。
【００１６】
（水溶性樹脂）
本発明による画仙紙用絵具において、水溶性樹脂として温度２０℃で１０００ｍＰａ・ｓ以上の粘度を有するヒドロキシアルキルセルロースのみが用いられる。このようなヒドロキシアルキルセルロースは、絵具において顔料を分散させるための分散剤として、また、描画時には顔料を画仙紙上に定着させるための定着剤として作用し、また、描画した後には、得られた中国画を表装する際の耐水性を与える作用をも有する。更に、上記ヒドロキシアルキルセルロースは、画仙紙上の絵具の滲みを適度の時間内に、即ち、比較的速やかに止める作用をも有する。
【００１７】
上記ヒドロキシアルキルセルロースとしては、好ましくは、ヒドロキシエチルセルロース、ヒドロキシエチルメチルセルロース、ヒドロキシエチルエチルセルロース、ヒドロキシプロピルメチルセルロース、ヒドロキシプロピルヒドロキシエチルメチルセルロースから選ばれる少なくとも１種が用いられる。
【００１８】
本発明による画仙紙用絵具は、このようなヒドロキシアルキルセルロースを０．１〜１２重量％の範囲で含み、好ましくは、０．３〜１０重量％の範囲で含み、最も好ましくは、０．５〜５重量％の範囲で含む。
【００１９】
画仙紙用絵具におけるヒドロキシアルキルセルロースの量が０．１重量％よりも少ないときは、得られた中国画を表装する際の耐水性が十分ではない。しかし、ヒドロキシアルキルセルロースの量が１２重量％よりも多いときは、耐水性が過度になって、描画に際して、水溶け性が悪い。
【００２０】
粘度が温度２０℃で１０００ｍＰａ・ｓよりも小さいヒドロキシアルキルセルロースは、画仙紙上の描画に耐水性を与えることができず、多量に用いるときは、絵具の水溶け性をも悪くする。
【００２１】
水溶性樹脂として、ヒドロキシアルキルセルロース以外の樹脂、例えば、カルボキシメチルセルロースやデキストリンを用いるときも、画仙紙上の描画に耐水性を与えることができない。
【００２２】
（界面活性剤）
本発明による画仙紙用絵具は、画仙紙上に描線を描いたときに、その描線に適度の滲みを生じさせるように、界面活性剤を含む。界面活性剤としては、ノニオン、アニオン及びカチオン界面活性剤のいずれでもよく、通常、０．５〜１０重量％、好ましくは、０．５〜５重量％の範囲にて用いられる。
【００２３】
本発明によれば、このようにして、画仙紙上に描線を描いたときに、その描線は界面活性剤の作用によって、その外側に適度の滲みを生るが、前述したように、前記ヒドロキシアルキルセルロースがその滲みを適度の時間内に、即ち、比較的速やかに止め、かくして、本発明の画仙紙用絵具に実用性を与えている。
【００２４】
（増粘剤）
本発明による画仙紙用絵具は、好ましくは、増粘剤を含む。増粘剤としては、例えば、ベントナイト、金属石鹸、ウレタンブロックポリマー等が用いられ、また、これら例示に限定されるものではないが、なかでも、適度の増粘効果を有し、しかも、得られる絵具の塗膜の滲み性と耐水性に影響を与えないことから、ベントナイトが特に好ましく用いられる。
【００２５】
本発明において、増粘剤は、水性描画材組成物において、通常、１０重量％以下の範囲で用いられ、好ましくは、０．１〜１０重量％、特に好ましくは、０．５〜５重量％の範囲で用いられる。
【００２６】
（湿潤剤）
本発明によれば、画仙紙用絵具は、その凍結を防止し、また、乾燥を遅延させるために、必要に応じて、湿潤剤を含む。この湿潤剤としては、例えば、多価アルコールのほか、尿素やその誘導体が好ましく用いられる。上記多価アルコールとしては、例えば、グリセリン、エチレングリコール、プロピレングリコール、ジプロピレングリコール、ソルビトール等を挙げることができ、また、尿素誘導体としては、例えば、ジメチル尿素、テトラメチル尿素、テトラエチル尿素、チオ尿素等を挙げることができる。
【００２７】
このような湿潤剤は、必要に応じて、絵具おいて、２０重量％以下の範囲で用いられ、好ましくは、１〜１５重量％の範囲で用いられる。絵具における湿潤剤の含有量が１重量％よりも少ないときは、場合によっては、絵具が形成した塗膜が乾燥した後、脆いという問題がある。しかし、絵具における湿潤剤の含有量が２０重量％を越えるときは、絵具が形成した塗膜の乾燥性が悪い。
【００２８】
本発明による画仙紙用絵具は、上述したように、水溶性樹脂としてヒドロキシアルキルセルロースのみを含むと共に、界面活性剤を含み、画仙紙上に描線を描いたとき、上記ヒドロキシアルキルセルロースと界面活性剤が協同して、画仙紙上で描線に滲みを生じさせると共に、描線が滲む時間を適度に抑制することによって、滲みの幅を適度にして、実用的に中国画に特有の趣きを生じさせることができる。
（エマルジョン樹脂）
【００２９】
ある種の水性絵具においては、好んでエマルジョン樹脂が配合される。エマルジョン樹脂は、水不溶性の樹脂が界面活性剤によって微粒子状に水中に分散されてなる水分散液である。
【００３０】
本発明による画仙紙用絵具は、このようなエマルジョン樹脂を含まない。本発明によれば、絵具にエマルジョン樹脂を配合するときは、画仙紙上に描いた描線が滲みを生じない。
【００３１】
（その他の添加剤）
本発明による画仙紙用絵具は、必要に応じて、防腐剤、防黴剤、分散剤、消泡剤等を含んでいてもよい。
【００３２】
（製造）
本発明による画仙紙用絵具は、その製造方法において特に限定されるものではない。例えば、水溶性樹脂を水に溶解させ、これに着色顔料、体質顔料、界面活性剤及び水、必要に応じて、湿潤剤や分散剤や防腐剤等を加え、均一になるまで、混合、攪拌した後、ロールミルを用いて、分散処理すれば、本発明による画仙紙用絵具を得る。
【実施例】
【００３３】
実施例１
表１に示す成分を表１に示す量で用いて、上述したようにして、画仙紙用絵具を調製した。得られた絵具の性能、即ち、耐水性、水溶け性、滲み幅及び滲み時間を下記のようにして評価した。結果を表１に示す。
【００３４】
実施例２〜８
実施例１と同様にして、表１に示す成分を表１に示す量で用いて、画仙紙用絵具を調製した。得られた絵具について、実施例１と同様にして、耐水性、水溶け性、滲み幅及び滲み時間を評価した。結果を表１に示す。
【００３５】
比較例１〜１２
表１及び表２に示す成分をそれぞれ表１及び表２に示す量で用いて、実施例１と同様にして、比較例としての画仙紙用絵具を調製した。エマルジョン樹脂を含む絵具については、上述したように、ロールミルを用いて、分散処理した後、エマルジョン樹脂を加え、混合、撹拌、真空脱泡して、絵具を得た。
【００３６】
このようにして得られた絵具について、実施例１と同様にして、耐水性、水溶け性、滲み幅及び滲み時間を評価した。結果を表１及び表２に示す。
表１及び表２において用いた各成分の詳細は以下のとおりである。
【００３７】
（成分）
着色顔料
「グンジョウ＃３０００」：第一化成工業（株）製群青
体質顔料
炭酸カルシウム：白石工業（株）製軽微性炭酸カルシウム
「ＳＩＰＥＲＮＡＴ  ８２０Ａ」：デグサジャパン（株）製ケイ酸アルミニウム
増粘剤
ベントナイト：（株）ホージュン製
【００３８】
水溶性樹脂
チローゼＨ−１００００  Ｐ２：日本合成化学工業（株）製ヒドロキシエチルセルロース（２０℃における２重量％水溶液の粘度１００００ｍＰａ・ｓ）
チローゼＨ−６０００  ＹＰ２：日本合成化学工業（株）製ヒドロキシエチルセルロース（２０℃における２重量％水溶液の粘度６０００ｍＰａ・ｓ）
メトローズＳＨ−１００００：信越化学工業（株）製ヒドロキシプロピルメチルセルロース（２０℃における２重量％水溶液の粘度１００００ｍＰａ・ｓ）
メトローズＳＥ−４０００：信越化学工業（株）製ヒドロキシエチルメチルセルロース（２０℃における２重量％水溶液の粘度４０００ｍＰａ・ｓ）
チローゼＨ−２０  Ｐ２：日本合成化学工業（株）製ヒドロキシエチルセルロース（２０℃における２重量％水溶液の粘度２０ｍＰａ・ｓ）
「赤玉デキストリンＮｏ．１０２Ｓ」：日澱化学（株）製焙焼デキストリン
インスタントガムＢＡ：ＮＥＸＩＲＡ社製アラビアガム
ＰＶＡ２１０：（株）クラレ製ポリビニルアルコール
【００３９】
界面活性剤
「プライサーフＡ−２１２Ｅ  」：第一工業製薬（株）製ノニオン界面活性剤
分散剤
Ｄｉｓｐｅｘ（登録商標）  Ｕｌｔｒａ  ＰＸ  ４５８５：ＢＡＳＦ社製アクリル共重合体の水分散液
防腐剤
「サンアイバックＳＡ」：三愛石油（株）製
樹脂エマルジョン
「モビニールＤＭ７７２」：日本合成化学工業（株）製アクリル樹脂エマルジョン（固形分４６重量％）
【００４０】
（性能評価）
耐水性
画仙紙（特浄皮）上に約１５ｃｍ／秒の速度で２０倍希釈した絵具を書道用筆にて塗布し、室温で２４時間、乾燥させた後、上記塗布した描線の一部を水に２４時間、浸して、描線の色の変化を観察した。描線の色に変化のないときを描線が耐水性を有するとして、良好（○）とし、描線の色が落ちたときを描線が耐水性に劣るとして、不良（×）とした。
【００４１】
水溶け性
絵具と水をそれぞれ、容器に１ｇずつ量り取り、書道用筆で混ぜて、絵具が１０秒以内に溶けたときを水溶け性がよいとして、良好（○）とし、１０秒混ぜても絵具が溶け残るときを水溶け性が悪いとして、不良（×）とした。
【００４２】
滲み幅
上記と同じ画仙紙上に約１５ｃｍ／秒の速度で２０倍希釈した絵具を書道用筆にて塗布したとき、画仙紙上で描線の縁から外側に絵具が最も遠くまで滲む距離（滲み幅）を測定して、その距離が３．０〜１０．０ｍｍのときを滲み幅が適度（○）であるとし、上記距離が３．０ｍｍ未満のときを滲み幅が小さく、適度でない（×）とした。
【００４３】
滲み時間
上記と同じ画仙紙上に約１５ｃｍ／秒の速度で２０倍希釈した絵具を書道用筆にて塗布したとき、上記描線の滲みが止まるまでの時間を測定して、塗布した後、１分以内に滲みが止まったときを滲み時間が適度（○）であるとし、塗布した後、滲みが止まるまでに１分を越える時間を要したときは、滲み時間が長すぎるので、適度でない（×）とした。
【００４４】
【表１】
2016160289.tif 000002
【００４５】
【表２】
2016160289.tif 000003
【００４６】
表１及び表２に示すように、本発明に従って、水溶性樹脂としてヒドロキシアルキルセルロースを所定の割合で含むと共に、界面活性剤を含む画仙紙用絵具は、使用に際しては水溶け性がよく、そして、画仙紙に描線を描いたときには、その描線の縁から外側に適度の滲みが生じ、しかも、滲み時間も適度であり、更に、かくして得られた中国画を表装する際に耐水性を有する。
【００４７】
これに対して、比較例１及び２にみられるように、水溶性樹脂としてヒドロキシアルキルセルロースを含むとしても、その配合量が少なすぎるときは、画仙紙上の塗膜が耐水性をもたず、一方、その配合量が多すぎるときは、絵具が水溶け性に劣ることとなる。また、比較例３及び４にみられるように、水溶性樹脂として焙焼デキストリンやアラビアガムを用いても、塗膜は耐水性をもたない。
【００４８】
比較例５〜８にみられるように、絵具にエマルジョン樹脂を配合すれば、適量のヒドロキシアルキルセルロースを含むか否かにかかわらず、塗膜は滲みを生じないので、中国画顔料として用いることはできない。
【００４９】
比較例９及び１０にみられるように、ヒドロキシアルキルセルロースであっても、２％水溶液が本発明で規定する粘度をもたないものは、絵具に多量に配合しても、その塗膜に耐水性をもたせることができない。
【００５０】
ポリビニルアルコールは、一般的な水性描画剤においてよく用いられる水溶性樹脂の１つであるが、これを配合した絵具は、画仙紙上に描線を描くとき、描線の滲みが長時間にわたって止まらず、実用的な絵具とはなり得ない。また、ポリビニルアルコールとエマルジョン樹脂を併用すれば、その理由は必ずしも明らかではないが、描線の滲み時間は適度になるが、一方において、滲み幅が小さくなるので、中国画用絵具として用いるには適さない。